СПОСОБ ПАССИВАЦИИ АЗОТОСОДЕРЖАЩИМ СОЕДИНЕНИЕМ ЦЕОЛИТНОГО КАТАЛИЗАТОРА, В ЧАСТНОСТИ КАТАЛИЗАТОРА ГИДРОКРЕКИНГА

1. Способ обработки ех-situ катализатора, содержащего по меньшей мере одну гидрирующую фазу и по меньшей мере один аморфный алюмосиликат или цеолит, содержащий кислотные центры, причем указанный способ включает:
- стадию введения азота контактированием при температуре меньше 100°С с по меньшей мере одним азотсодержащим соединением основного характера, которое представляет собой аммиак или соединение, разлагающееся с образованием аммиака, при этом указанное соединение вводят из расчета от 0,5 до 10% (в расчете на N), и
- стадию сульфирования/активации газом, содержащим водород и сероводород, при температуре по меньшей мере 250°С, причем эту стадию осуществляют перед стадией введения указанного азотсодержащего соединения, и
- полученный катализатор, возможно, сушат.
2. Способ по п.1, в котором пассивации достигают термообработкой в атмосфере водорода при температуре, по меньшей мере, 250°С.
3. Способ по одному из предыдущих пунктов, в котором катализатор, возможно, высушенный, загружают в реактор и пассивации достигают в реакторе.
4. Способ по п.1, в котором серу и азот вводят таким образом, чтобы полученный катализатор содержал от 5 до 25% масс. S и от 0,1 до 10% масс. N, предпочтительно, от 8 до 15% S и от 1 до 5% N.
5. Способ по п.1, в котором катализатор содержит в качестве гидрирующей фазы, по меньшей мере, один элемент VIB группы и, по меньшей мере, один неблагородный элемент VIII группы.
6. Способ по п.1, в котором катализатор содержит цеолит.
7. Способ по п.1, в котором катализатор представляет собой катализатор гидрокрекинга.
8. Способ по п.6, в котором цеолит представляет собой цеолит Y.
9. Способ по п.1, в котором азотсодержащее соединение выбрано из группы водорастворимых аминов.
10. Способ по п.1, в котором азотсодержащее соединение вводят пропиткой в сухом состоянии в присутствии растворителя, предпочтительно, воды, затем катализатор сушат.
11. Способ по п.1, в котором катализатор представляет собой новый катализатор или регенерированный катализатор.
12. Способ по п.1, в котором стадию введения азота осуществляют в отсутствие водорода.
13. Применение катализатора, полученного способом обработки по одному из предыдущих пунктов, в процессе переработки углеводородного сырья.
14. Применение по п.13 в процессе гидрокрекинга.